(57)【要約】【課題】  りん酸カルシウムセメント配合物および生理学的に受容可能な潤滑剤を含むキットを提供すること。【解決手段】  りん酸カルシウムセメント配合物および生理学的に受容可能な潤滑剤を含むキットが提供される。このりん酸カルシウムセメント配合物は、りん酸カルシウム鉱の調製に用いられるりん酸カルシウムセメント配合物であって、反応性α−りん酸三カルシウム；少なくとも１種の付加的なカルシウム源；および部分的に中和されたりん酸源を含有する配合物である。【選択図】  なし【特許請求の範囲】
【請求項１】
リン酸カルシウム鉱セメントを製造する方法。     
【発明の詳細な説明】
【技術分野】
【０００１】
本発明の分野は、りん酸カルシウムセメントである。
【背景技術】
【０００２】
背景
りん酸カルシウム鉱物質は、天然に存在する骨の主要な無機成分である。骨に
含まれる大部分のりん酸カルシウムはヒドロキシアパタイト、またはその変形、
たとえばダーライト（ヒドロキシアパタイトの炭酸塩置換体）として存在する。
天然に存在する骨が、劣化または破損したとき、欠陥のある骨を、骨置換物質で
代換することが望ましい場合が多い。ヒドロキシアパタイトおよびその置換体は
、天然に存在する骨に見出されるりん酸カルシウム物質に、化学的にも構造的に
も極めて類似しているので、合成ヒドロキシアパタイトは、骨の修復および代換
に使用する魅力的な物質である。
【０００３】
合成ヒドロキシアパタイトは、乾燥および湿潤成分を含むりん酸カルシウム鉱
物質セメントから製造することができ、これらの成分を混合して混練可能な生成
物とし、次に固体の塊に凝結させる。このようなセメントに見出される乾燥原料
は、りん酸源およびカルシウム源を含む。
【０００４】
りん酸カルシウム鉱物質の製造に使用するために適切な多様なセメントを記載
する米国特許として、4,880,610; 5,047,031;5,129,905;5,053,212および5,178,
845があり、これらの開示を参照としてここに引用する。
【０００５】
りん酸カルシウムセメントの凝結時間および圧縮強度は、セメントの製造に使
用する多様なカルシウム源によって影響を受ける。たとえばりん酸三カルシウム
をセメント前駆体のカルシウム源として含むとき、圧縮強度の高いセメントを得
る。さらに、セメントの製造において、りん酸三カルシウムを使用すると、一層
常に再現可能な特性を有するセメントを得ることができる。また、りん酸三カル
シウムから製造したセメントは、pHの点において一層生理学的に適合する。
【０００６】
りん酸カルシウム鉱物質セメントの製造において、カルシウム源としてりん酸
三カルシウムを使用することは有利であるが、現在入手可能なりん酸三カルシウ
ム源には問題がある。たとえば、主としてβ−りん酸三カルシウムからなるりん
酸三カルシウムを使用して製造したセメントは、典型的に凝結時間が、長いこと
を必要とするので、セメントをその場で凝結させることを意図する応用を含めて
、多くの場合において実際に使用することができない。さらに、現在入手可能な
多くのりん酸三カルシウム源は、純粋な相（phase pure）ではなく、たとえば焼
結したヒドロキシアパタイトも含み、これがセメントの強度および凝結特性を低
下させる。
【０００７】
このようなわけで、室温において安定であり、かつりん酸カルシウムセメント
の製造においてカルシウム源として使用するときに、比較的急速に凝結して、圧
縮強度の高いりん酸カルシウム鉱物質となるセメントを生成する、新規なりん酸
三カルシウム源を開発することに関心がもたれている。
【０００８】
関連する文献
関連する特許としては、米国特許3,787,900; 3,913,229; 3,679,360; 4,097,9
35; 4,481,175;4,503,157; 4,612,053; 4,659,617および4,693,986を含む。なお
、英国特許出願2,248,232−Ａは、α−およびβ−りん酸三カルシウムを含む水
和性りん酸カルシウムを記載するので参照。特開平3-112838も参照。また、Greg
oryら、J. Res. N. B. S.（1974) 74 : 667-674、およびChow, Cer. Soc. of Jop. (1
991) 99:954-964も参照。さらに、ArendsおよびJongebloed, Rec.Trav. Chim. Pays-Bas(1981)100:3-9も参照、りん酸カルシウムを封止剤−充填剤として使用
することが、Chohayebら、J. Endodontics (1987)13: 384-387に記載。またOhwakiら
、13th Ann. Mtg. of the Soe. for Biomaterials, June 2-6, 1987、ニューヨーク
、ニューヨーク州、p.209も参照。
【発明の開示】
【発明が解決しようとする課題】
【０００９】
本発明の目的は、室温において安定であり、実質的に純粋な相のα−C3P生成
物を得る方法を提供することにある。本発明のさらなる目的は、りん酸カルシウ
ム・セメントの製造に使用するために適したα−C3P生成物を提供することにあ
る。本発明のさらなる目的は、このα−C3P生成物を粉砕して、その場で凝結さ
せるように設計したセメントの製造に使用するために十分な反応性を有するα−
C3P組成物を製造する方法を提供することにある。
【課題を解決するための手段】
【００１０】
発明の要旨
室温において安定であり、実質的に純粋な相のα−りん酸三カルシウム（α−
C3P）を製造する方法を提供する。本発明の方法は、りん酸三カルシウムを実質
的に純粋な相のα−C3Pに変換するのに十分な温度に、りん酸三カルシウム源を
加熱する。生成した純粋な相のα−C3Pを急冷して、室温において安定である純
粋な相のα−C3P生成物を得る。生成したα−C3Pは粉砕して、りん酸カルシウム
無機質セメントの製造において、カルシウム源として使用するために適切な反応
性のα−C3P組成物を得る。
【００１１】
本発明によれば、以下が提供される。
（１）  りん酸カルシウムセメント配合物および生理学的に受容可能な潤滑剤を含むキットであって、
該りん酸カルシウムセメント配合物が、りん酸カルシウム鉱の調製に用いられるりん酸カルシウムセメント配合物であって、反応性α−りん酸三カルシウム；少なくとも１種の付加的なカルシウム源；および部分的に中和されたりん酸源を含有する配合物である、キット。
（２）  前記反応性α−りん酸三カルシウムが、2.5m2/ｇ〜3.5m2/ｇの範囲の表面積を有し、そして広いピークおよび上がり肩を有する曲線としてグラフ上で表される粒径分布を有する反応性α−りん酸カルシウム組成物であって、
該反応性α−りん酸三カルシウム組成物が、室温において安定であり実質的に純粋な相のα−りん酸三カルシウム生成物を10分〜２時間の範囲の間に粉砕する工程を包含する方法によって製造される、上記項１に記載のキット。
（３）  前記実質的に純粋な相のα−りん酸三カルシウムが、
りん酸三カルシウム源を、純粋な相のα−りん酸三カルシウムに実質的に均一に遷移させるために十分な第１の温度に加熱する工程；および
該純粋な相のα−りん酸三カルシウムを約10分未満で少なくとも600℃下げる速度で、第２の温度まで急速に冷却する工程を包含する方法によって製造される、室温において安定であり実質的に純粋な相のα−りん酸三カルシウムである、上記項２に記載のキット。
（４）  前記少なくとも１種の付加的なカルシウム源がCaCO3である、上記項１〜３のいずれかに記載のキット。
（５）  前記部分的に中和されたりん酸源がCa(H2PO4)2・H2Oである、上記項１〜４のいずれかに記載のキット。
（６）  前記生理学的に受容可能な潤滑剤がNa2HPO4の水溶液である、上記項１〜５のいずれかに記載のキット。
【発明の効果】
【００１２】
上述の実験および解説から明らかなように、室温において安定であり、実質的
に純粋な相のα−C3P生成物を得る方法を提供する。本発明のα−C3P生成物は、
りん酸カルシウム・セメントの製造に使用するために適しており、このセメント
から形成した生成物に高い引張り強度を与える。また本発明は、このα−C3P生
成物を粉砕して、その場で凝結させるように設計したセメントの製造に使用する
ために十分な反応性を有するα−C3P組成物を製造する方法を提供する。
【発明を実施するための最良の形態】
【００１３】
実質的に純粋な相の反応性α−C3P生成物を製造する方法を提供する。本発明
の方法において、少なくとも実質的にすべてのりん酸三カルシウム源を、実質的
に純粋な相のα−C3P生成物に変換するために、十分な温度にりん酸三カルシウ
ム源を加熱する。次に実質的に純粋な相のα−C3P生成物を急冷して、室温にお
いて安定であり、実質的に純粋な相のα−C3P生成物とする。急冷したα−C3P生
成物は、次に粉砕して、りん酸カルシウム鉱物質セメントの製造に使用するα−
C3P組成物を得る。
【００１４】
本発明の方法の第１工程は、りん酸三カルシウム源を加熱して、少なくとも実
質的にすべてのりん酸三カルシウムをα−C3Pに変換する。りん酸三カルシウム
源は典型的にはβ−C3Pである、β−C3Pは、多様な販売元から入手できるが、容
易に入手可能な反応剤から調製することもできる。たとえば、β−C3Pは、まず
化学量論量のCaHPO4とCaCO3とを結合させて、カルシウム対りん酸基の比が1.5:1
の生成物を得る。化学量論量のCaHPO4とCaCO3とは、水性反応媒体に加える。得
られたスラリー中の固体を、加圧下で液体から分離し、このとき圧力は約0.35〜
2.1 kg/cm2 (約5〜30psi)、さらに通常は約0.35〜1.75 kg/cm2（約5〜25psi）、
典型的には約0.56〜1.05kg/cm2（約8〜15psi）とする。
【００１５】
少なくとも実質的にすべてのりん酸三カルシウム源を純粋な相のα−C3Pに変
換させるとき、実質的にすべてのりん酸三カルシウム源をα−C3Pに変換させる
ために十分な温度にりん酸三カルシウムを直接加熱する。この温度は、典型的に
は約1200℃〜1700℃の間の範囲、通常は約1250℃〜1500℃の間の範囲、好ましく
は約1400℃とする。温度を上昇させて指示された範囲で比較的一定な値に保つと
、結晶格子相が、実質的に均一な多形遷移を行なって、α−C3P相となる、α−C
3P相への実質的に均一な遷移は、最初のりん酸三カルシウム源の、少なくとも約
80％、一般に少なくとも約90％、好ましくは少なくとも約95％、さらに好ましく
は少なくとも99％が、Ｘ線回折（XRD）による分析で測定して、α−C3Pに変換し
た点として規定する。
【００１６】
りん酸三カルシウム源の加熱は、炉、たとえばキュポラ炉、るつぼ炉、平炉、
誘導加熱炉、電気アーク炉などによって行なうことができる。所望の温度範囲に
達したとき、所望のα−C3Pへの熱力学的結晶遷移が、通常は約1〜8時間、さら
に通常は約2〜6時間、典型的には約４時間でおきる。得られるα−C3P生成物は
、通常固体の塊状である。
【００１７】
実質的にすべてのりん酸三カルシウム源をα−C3Pに変換させた後、α−C3Pは
冷却（急冷）して、加熱されたα−C3Pの温度を急速に低下させる。このとき温
度低下は、少なくとも約300℃の量、通常は少なくとも約600℃の量、さらに通常
は少なくとも約700℃の量とする。固体α−C3Pの温度は、約80℃〜約900℃の間
の温度、通常は約0℃〜約700℃の間の温度、さらに通常は約0℃〜約200℃の間の
温度、特に約0℃〜約60℃の間の温度、および典型的には室温に急冷する。この
急冷によって室温で安定なα−C3P生成物を得る。
【００１８】
加熱された純粋な相のα−C3Pを急冷するには、通常の手段を使用することが
できる。利用する急冷手段は、加熱されたα−C3P生成物を低温の強制された気
体流または液体流中に配置するか、加熱されたα−C3P生成物を、熱伝導性およ
び熱容量の大きい吸熱装置（低温の金属板）の上に載置することなどを含む。急
速な冷却は、また加熱されたα−C3Pを機械的に粉砕して、表面積を増大させて
冷却面を広げることによって容易に行なわれる。またこの物質を、熱伝導性およ
び熱容量の大きい低温の２枚の板の間に密接させて急冷し、α−C3Pから一層急
速に熱を除去することもできる。一般にα−C3P生成物を、所望の温度範囲に急
冷するには、約２時間未満、通常は約45分未満、さらに通常は約10分未満を要す
る。
【００１９】
純粋な相のα−C3Pを製造するには、（陰イオンまたは陽イオンのいずれかの
）イオン添加剤をりん酸三カルシウム源に導入することにより、高温の相を安定
させて、容易に行なうことができる。これらの添加剤は、アルカリまたはアルカ
リ土類、金属塩、特に陰イオンたとえばりん酸基および硫酸基を有する金属塩、
または急冷中にα−C3Pの安定性をさらに増大させる他のイオンを含む。これら
の安定剤をりん酸三カルシウム源に加える場合、安定剤対りん酸三カルシウムの
比を通常は、0.001〜5％、好ましくは0.01〜1％の範囲とする。
【００２０】
生成した実質的に純粋な相のα−C3Pは室温で安定である。実質的に純粋な相
とは、生成物のα−C3P含量が、少なくとも約80％、一般に少なくとも約90％、
好ましくは少なくとも約95％、さらに好ましくは少なくとも99％であることを意
味する。生成したα−C3Pの純度は、XRD分析によって確認することができ、純粋
な相のα−C3P生成物は、図１に示すXRDパターンと同様なパターンを有する。
【００２１】
室温で安定であり、実質的に純粋な相の生成したα−C3Pは、りん酸カルシウ
ム鉱物質セメントの製造に使用することができ、このセメントを１つ以上のカル
シウム源から製造する場合のカルシウム源となる。一般に、実質的に純粋な相の
α−C3Pは、粉砕してセメントを製造するための粒状組成物とする。この粒状組
成物の粒子の粒径は、1.0未満〜180μｍ、通常は1.0未満〜30μｍの範囲である
。使用する粉砕方式にもよるが、粉砕時間は、0.1〜80時間、通常は0.5〜4時間
の範囲である、粉砕手段は、ボール・ミル、ジェット・ミル、SWECOミル、アト
リッション・ミル、ハンマー・ミル、遊星ボール・ミルなど通常の手段を使用す
ることができる。
【００２２】
カルシウム源として使用するα−C3P組成物の特性は、これを含むセメントの
機能的特性に影響を与える。たとえば、りん酸カルシウム鉱物質セメントで使用
する粉砕されたα−C3P組成物の粒子の平均粒径、表面積および粒径分布は、セ
メントの凝結時間およびこのセメントから製造するりん酸カルシウム鉱物質の圧
縮強度に影響する。りん酸カルシウムの特性に影響する他の因子としては、α−
C3P組成物の純度を含む。
【００２３】
特に興味があるのは、その場で凝結することを意図したセメントの製造に使用
するために十分な反応性を有するα−C3P組成物、すなわち反応性α−C3P組成物
である。このような反応性α−C3P組成物は、（ａ）平均直径が３〜５μｍの範
囲、通常は約４μｍの粒子を含み、（ｂ）表面積が約2.5〜3.5ｍ2／ｇの範囲、
通常は約３ｍ2／ｇであり、かつ（ｃ）粒径分布が１未満〜30μｍの範囲である
。図４aに示す粒径分布と実質的に同一の粒径分布は、特に興味がある。当業者
に周知であり、かつこの特許出願において使用する「実質的に同一」とは、実際
の粒径曲線が、図４aに示す曲線と10％相違していても、図４aに示す曲線と同一
であると見傲すことを意味する。図４aで明かなように、粒径分布のグラフによ
る表現は、粒子の数を粒径の関数として示し、曲線は広いピーク部と始めの肩部
とを有し、始めの肩部は、広いピーク部から２〜４μｍの間、通常は約３μｍだ
け変位しており、広いピーク部は、４〜６μｍの間、通常は約５μｍに現われる
、反応性α−C3P組成物は、また図３dに示すＸ線回折パターンと同一であること
が好ましい。ここで使用する「同一」とは、図３dに示すパターンに正確に対応
するＸ線回折パターンを含み、図３dに示すパターンより10％だけ相違すること
がある回折パターンを意味すると理解すべきである。
【００２４】
上記特性に加えて、反応性α−C3P組成物は、不純物たとえば粉砕媒体からの
不純物である酸化亜鉛、酸化鉄などを実質的に含まないことが好ましい。ここで
不純物を実質的に含まないとは、不純物を含まない程度が、少なくとも90％、通
常は少なくとも95％、好ましくは少なくとも約99％であることを意味する。実質
的に純粋な相のα−C3P生成物を粉砕して、上記特性を有する組成物を得るため
には、どのような通常の手段を利用してもよいが、１つの好ましい粉砕方法は、
アトリッション・ミルである。これは当業者に周知のものであり、Richardson, 
Modern Ceramic Engineering (1982) およびTreatise on Materials Science Te
chnology,Volume 9(Franklin Wang 編集)(1976)に記載されている。アトリッシ
ョン・ミルの粉砕媒体はどのような通常の材料でもよいが、特にα−C3P生成物
の粉砕に適する材料の１つの型は、イットリアで安定化したジルコニアであり、
これは極めて硬くて、摩耗に耐える。α−C3Pを、アトリッション・ミルで粉砕
するには、粉砕時間が、10分〜24時間、通常は30分〜２時間の範囲である。
【００２５】
反応性りん酸三カルシウム組成物を製造する上述の方法は、りん酸三カルシウ
ム源として、本発明の純粋な相のα−C3Pを使用するものとして記載するが、反
応性りん酸三カルシウム組成物を製造する本発明の方法によって、他の形のりん
酸三カルシウムも粉砕することができる。当業者に周知な他の形のりん酸三カル
シウムとしては、β−りん酸三カルシウム、α’−りん酸三カルシウムなどを含
む。
【００２６】
本発明の反応性C3P組成物、たとえばα−C3Pから調製された組成物は、りん酸
三カルシウムセメントの製造に応用され、たとえば欧州特許0416761、欧州特許
公開Ａ−0347,028および国際公開92/02453に記載されているので、これらの開示
を参照として引用する。りん酸カルシウム鉱物質は、実質的に非結合水を含まな
いりん酸源およびカルシウム源、ならびに製品を固体の塊に凝結させることが可
能で、生理学的に受容可能で、かつ混練可能な生成物を得るための潤滑剤を混合
して製造することができる。アパタイト生成物を望む場合は、カルシウム対りん
酸基の好ましい比は約1.0〜約2.0の間、好ましくは約1.67である。任意に、結晶
核、特にヒドロキシアパタイトまたはりん酸カルシウムの結晶も、混合物に含ま
せることができる。りん酸カルシウム鉱物質セメントの製造に使用するとき、本
発明の反応性α−C3P生成物は、β−C3P、りん酸四カルシウム（C4P）、炭酸カ
ルシウム（CaCO3）、または水酸化カルシウム（Ca(OH)2）を含む、少なくとも１
つ付加的カルシウム源と結合することができる。反応性のα−C3P組成物は、カ
ルシウム源が酸性りん酸塩源と少なくとも部分的に反応したときにも、りん酸カ
ルシウム鉱物質セメントの製造に使用することができる。このようなセメントは
、1993年7月22日提出の同時継続米国特許出願08/096,161および1994年8月23日提
出の米国特許出願08/294,325に記載してあり、これらの開示を参照としてここに
引用する。
【００２７】
本発明の反応性α−C3P組成物をりん酸カルシウムセメントの製造に使用して
、りん酸カルシウムセメントを製造するとき、残りのカルシウム源がβ−C3P，T
CP,CaCO3またはCa(OH)2である場合、反応性α−C3P組成物の百分率が、少なくと
も20％、通常は少なくとも50％、さらに通常は少なくとも70％を含む混合物の形
であることが好ましい。付加するカルシウム源として、水酸化カルシウムを使用
する場合は、混合物中の乾燥原料の、典型的には約0.1〜約10重量％、好ましく
は１〜２重量％とする。特にダーライト生成物を望む場合は、付加するカルシウ
ム源として炭酸カルシウムを使用して、好ましくは約２〜約40重量％を混合物中
に存在させ、または必要であれば、最終生成物が炭酸塩約３〜約８重量％を含む
ようにする。付加するカルシウム源または炭酸塩源として炭酸カルシウムを使用
する場合は、中性化剤、たとえば水酸化カルシウムおよび酸化カルシウムに比べ
て比較的低い温度上昇で反応するが、かなりの気体が、発生し、混合中にこれを
除去する必要がある。酸源の性質に応じて、カルシウム源の使用量は、反応混合
物中の乾燥原料の約１〜約95重量％、好ましくは約40〜約90重量％とするが、必
要であれば、所望の生成物について、カルシウム対りん酸基の適切なモル比とす
る。
【００２８】
反応に使用するりん酸源としては、部分的に中和したどのようなりん酸でもよ
いが、特に最初の２つの水素基、さらに特に最初の１つの水素基を完全にまで中
和したりん酸、たとえば前者としてはりん酸二塩基性カルシウム、後者としては
りん酸−カルシウム−水和物（MCPM）とすることができる。あるいは、またはさ
らに、好ましくは実質的に結合水を含まない、結晶形のオルトりん酸からなるこ
とができる。一般に、酸源は、混合物中の乾燥原料の約1.0〜約40重量％とする
ことができる。
【００２９】
適切な潤滑剤または液体原料は、生理学的に受容可能な液体の群から選択した
どのような潤滑剤も含む。これは水または精製した水、水性アルカノール、たと
えば少量、好ましくは約20体積％未満のアルカノールが存在するグリセリン、pH
を緩衝したか、または緩衝しない溶液、米国特許5,336,264に記載する溶液など
を含むが、これに限定されるものではない。なお、この特許の開示を参照として
ここに引用する。
【００３０】
乾燥原料は、混合物として液体原料に結合する前に調製し、次にこの原料が実
質的に均一に分散するまで、液体原料に混合することができる。多様な成分を加
えるので、混合は、原料を結合させるためにも、セメント成分の間での反応程度
を調整するためにも利用できる。混合の開始前、または機械的混合の終了前に、
いずれかの原料またはすべての原料を加える。混含方法は、ボール・ミル、ブラ
ベンダ混合、１つ以上のローラと可撓性容器との間でのロールがけ、などを含む
。混合は完全に行ない、比較的短時間または原料が均一に分散するまで行なうこ
とが好ましい。
【００３１】
ガスが発生する場合は、混合によって大きなガス・ポケットを放出する。
【００３２】
混合した後、混合物は静止させたまま徐冷し、次に長時間かけて混合物を硬化
させる。硬化中に、結合させたカルシウム源とりん酸源とが実質的に完全に反応
して、結晶が成長し、かつ生成物は一体となった塊になる。
【００３３】
本発明の反応性α−C3Pの調製によって製造されたりん酸カルシウムセメント
は、pHが約５〜８の範囲、通常は約６〜7.5の範囲であって、生物学的受容可能
である。セメントは、温度約0〜45℃、典型的には、ほぼ通常の生理学的温度37
℃の環境において使用できるように製造する。このりん酸カルシウム生成物は、
上述の方法によって製造したとき、毒性が低いかまたは皆無であり、また実質的
に不活性であり、かつ多様な主体成分を損なう相互作用が実質的に皆無である。
すなわち、アレルギーを発生せず、免疫性を発生せずに、容易に植え込むことが
できる。
【００３４】
本発明のα−C3P組成物で製造したりん酸カルシウムセメントは、アパタイト
のような表面、たとえば主としてダーライトおよびコラーゲンからなる骨または
歯に、接着剤または充填剤として適用したときに、他のアパタイトに接着する。
この応用可能な組成物は、湿潤しているか、または、つば、血液もしくはりんぱ
液で被覆されている表面に付着して接着し、空洞を充填し、かつ凹形または凸形
の不規則な表面に適合する。この組成物は、破片またはばらばらの粒子を形成す
ることが著しく少なくて、連続する塊として適用することができる。さらに本発
明の生成物から部分的になる組成物は、置換された骨に構造的機能を与えるため
に構造的に適合していることが判明した。
【００３５】
次に示す実施例は、本発明を例示するものであって、限定するものではない。
【実施例】
【００３６】
実験
例１  室温において安定である純粋な相のα−C3Pの合成、方法１
２モルのCaHPO4と１モルのCaCO3とを、272ｍlの水に加えて、カルシウム対りん酸
基の比が1.5:1のスラリーを生成した。このスラリーをフィルタ・プレスに注入
して、圧力0.70ｋｇ／cm2（10psi）で固体を液体から分離した。得られたフィル
タ・ケークを炉内で約1400℃に４時間加熱した。
【００３７】
加熱したフィルタ・ケークを急冷するために、炉から取り出して、大きな平鍋
に移し、大きな乳捧で小片に粉砕した。室温の条件に露出させたとき、これらの
小片の温度は、約30秒の間に700℃低下し、続いて室温に低下した。冷却した小
片をXRD分析した結果、これらの小片は実質的に純粋な相のα−C3Pであることが
判明した。図１を参照。
【００３８】
この実験および以下の実験において、XRDパターンは、多様な反応時間で、反
応させたりん酸カルシウム組成物を走査して得た。粉末のＸ線回折は、乳鉢およ
び乳棒で粉砕し、アルミニウム製試料容器に入れた生物学的物質試料を、42271
／0角度計を取り付けたPhilips XRG5000を、使用して銅のｋα線で測定した。試
料は、２θ範囲を20〜35°とし、走査速度を３°／分、ステップの大きさを0.02
として走査した。
【００３９】
温度低下速度が十分に速くない場合は、 生成物中にヒドロキシアパタイトが
同定されて、生成物が純粋な相でないことを示した。本発明の方法によって得ら
れたα−C3Pの純度を、市販のα−C3Pと比較するために、日本のサンキン工業（
Sankin Industries)によって（アパタイト・ライナとして市販される）α−C3P
生成物も、XRD分析した。図２を参照。市販のα−C3Pは純枠なα−C3Pではなく
て、β−C3Pおよびヒドロキシアパタイトも含んでいた。
【００４０】
例２  反応性α−Ｃ3Ｐの合成、方法２
１モルのMCPMと２モルのCaCO3とを、316ｍlの水に加えて、カルシウム対りん
酸基の比が1.5:1 のスラリーを生成した。このスラリーを薄い鋳型（浅い皿）
に注入して、CaCO3とMCPMとを反応させた。得られた反応生成物を「グリーン・
ウェア」と標示した。このグリーン・ウェアを炉内で、1400℃に４時間加熱した
。次に1400℃のグリーン・ウェアを炉から取り出して、陶器の摺鉢に入れて、急
冷した。
【００４１】
加熱されたグリーン・ウェアの冷却速度は、最終生成物の形成にとって重要で
ある。加熱された物質の温度が、２分間で600℃だけ低下すると、室温において
安定であって、XRD分析によって実質的に純枠な相であることが判明したα−C3P
生成物を得た。もし、温度が、２時間で少なくとも600℃だけ低下しない場合は
、生成するりん酸三カルシウム生成物は、α−C3Pの他にβ−C3Pを含むであろう
。
【００４２】
例３  反応性α−C3Pの合成、方法３
化学量論量のMCPMとCaCO3とを結合させて、カルシウム対りん酸基の比が1.5:1
の組成物を生成した。この組成物をプレスして小球とした。次にこの小球をコン
ベアに乗せて、温度が1400℃の加熱領域を通過させた。コンベア・ベルトは、小
球が加熱領域に４時間滞留するような速度で移動させた。加熱領域の終りにおい
て、小球をコンベアから冷却された吸熱装置内に落して小球の温度を急速に低下
させた。
【００４３】
例４  反応性α−C3P調製物を含むセメントからりん酸カルシウム鉱物質の製造
りん酸カルシウム鉱物質は、例１で調製した反応性α−C3Pを、ボール・ミル
によって粒径１未満〜100μｍの範囲の粒子に粉砕したものを、オルトりん酸（o
PA）、炭酸カルシウム（CaCO3）または水酸化カルシウム(Ca(OH)2）、およびり
ん酸ナトリウム水溶液と混合し、これらの化合物の種類と水溶液４のりん酸ナト
リウム濃度とを調節して、多様な配合の間で、適切な流動学的性質を得るように
した。この配合によって、乾燥原料に加えるりん酸ナトリウム水溶液の量を、６
ｍl〜8.25ｍlの範囲とした。CaCO3およびCa(OH)2は、ともに反応中に加えるカル
シウムとして作用する。炭酸塩は、炭酸塩化したアパタイトの合成に必要であり
、かつ、pH緩衝剤として作用する。
【００４４】
上記成分を含む幾つかの多様な配合物を試験して、凝結時間†および圧縮強度
††を多様な配合について測定した。これらの試験の結果は次の表１および２に
示す。
【００４５】
†凝結時間を測定するためには、圧痕形成試験を行なった。圧痕形成試験には
、りん酸カルシウム組成物を混合して、外径32mm、内径25mmおよび厚さ5mmの試料
リングに入れた。へらを使って、この物質を試料リングに押し込み、頂部を平ら
にして、凝結用リングの頂部と同じ高さにした。凝結用リングを置いた平坦表面
から、凝結用リングを、２分間以内に、滑らせて脱し、37℃のウシ血清に浸漬し
、培養器内に入れた。試料を10分間養生させた後、培養器から取り出して試験し
た。Gilmore針装置を使用した。クロス・ヘッドの速度は15mm／分(0.6in／分）
に設定し、クロス・ヘッドの移動は1.2mm(0.05in）に設定し、電子的負荷限界は
、最大45kg(100lb)に設定した。Gilmore針装置を、（試料の調製前に）較正し
、針を試料中に1.2mm(0.05in)圧入した。この深さに針入させるのに必要な負荷
を測定した。
【００４６】
††多様な配合物について圧縮強度を測定するために、骨セメント(PMMA)の圧
縮強度測定用のASTMF451試験から誘導した試験を行なった。りん酸カルシウム組
成物は混合して、シリンジに後から充填した。次にこの組成物をシリンジから、直
径6mm、長さ(深さ)12mmの円筒形孔を有する圧縮ダイスに注入した。ダイスに組成
物を溢れる程充填し、指で押し込んだ。過剰の組成物を拭い去り、さらに溢れる程
充填し、再び指で押し込んだ。過剰の組成物はダイスの面一杯に薄い被覆を形成し
た。ダイスの他の側もこの物質の薄層が被覆した。次にダイスを、やや大きいバ
ッグ内に配置してある小さなジッパ封止バッグに入れ、これに37℃のウシ血清を
充填し、温度37℃、相対湿度100％に保った培養器内で、水浴に浸漬した。試料
は24時間加温し、さきの薄層を摺り取ってダイスから除去した後に、Instron装
置で試験した。Instron上の凝結は、クロス・ヘッド速度を2.5mm(0.1in）／分と
し、最大負荷を180kg(400lb）とした。試料はプラテンの上において粉砕した。
【００４７】
【表１】
2005350351.tif 000002
【００４８】
【表２】
2005350351.tif 000003
【００４９】
†低い圧痕形成強度は試料の調製に問題があることを示す。
【００５０】
上述の結果によれば、本発明の室温において安定であり、実質的に純粋な相の
α−C3Pで製造したりん酸カルシウムセメントは、圧縮強度の高いりん酸カルシ
ウム鉱物質製品を与えることを示す。しかしこれらの配合物は凝結時間が比較的
長いので、ボール・ミルで粉砕したα−C3P組成物を含むセメントは、凝結時間
が短かいことを必要とする用途には適していない。
【００５１】
例５  α−C3P組成物の調製
例１の方法によって調製した、室温において安定であり、実質的に純粋な相の
α−C3Pの大量のロット（約10ｋｇ）を、４つの等量の部分に分割した。各部分
について相違する粉砕方法を行なってα−C3P組成物を得た。
【００５２】
第１の部分は、アトリッション・ミルを使用して粉砕してα−C3P組成物を得
た。α−C3P組成物を粉砕するアトリッション・ミルは、大きなアルミナ被覆ミ
ル本体に、これから多様な角度で突出するイットリアで安定化した数本のジルコ
ニア・シャフトを有する１本の粉砕シャフトを含む。このミルを運転するとき、
粉砕シャフトを350r.P.m.で回転させる。このミル本体内に、イットリアで安定
化したアルミナからなる直径５mmの数千本の円筒を含む。アトリッション・ミル
にα−C3Pを導入した後、60分間このミルを回転させた。各10分ごとに、1.5mlの
無水エタノールをミルに加えて粉砕効果を助けた。
【００５３】
第２の部分は、Fluid Energy Aljet（ペンシルバニア）によって粉砕した。α
−C3Pは、最初は、0.70kg/cm2(10psig)で7.7kg/k(17 lb/k)の供給割合で、このミ
ルに導入し、次に7.70kg/cm2(110psig)で2.3kg/k(5 lb/k)の供給割合でこのミル
に導入した。この第２工程はさらに４回反復した。
【００５４】
第３の部分は、湿式ボール・ミルを使用し、Norian Corporationによりエタノ
ールの存在で18時間粉砕した。
【００５５】
第４の部分は、Swenco（ケンタキー）による、SWENCOミルを使用して78時間粉
砕した。
【００５６】
これらの多様な粉砕方法によって得た、４種類の多様なα−C3P組成物の特性
を、次の表３に示す。
【００５７】
【表３】
2005350351.tif 000004
【００５８】
†粉砕したりん酸三カルシウムの粒径分布は、Malverr Master sizer MS20装
置によって測定した。約１gの試料を試料カップに入れ、次に約30ｍlのイソプロ
ピルアルコールを加えて、乾燥試料を分散させた。次に試料カップを振動板の上
に置き、このカップ内に超音波発振器を浸漬した。この方法は、分析すべき粒子
を含むスラリーを通して指向させたレーザー源を使用した。試料を試験する前に
、この装置を整合させて較正し、試料室内のイソプロピルアルコールを通してバ
ック・グラウンドを測定した。あいまい値（obsuration value）が、0.2と0.3の
間になるように十分な試料を加えて測定した。試料を試験し、その結果を自動的
に計算した。平均の直径および分布を得た。
【００５９】
††表面積の測定は、粉砕したりん酸三カルシウム試料について、Micromeret
ics Gemini 2360 BET 表面積分析器を使用して行なった。１ｇと２ｇの間の試料
を、試料容器に採取し、正確な重量を記録した。この分析装置のガス除去室内に
置いた試料容器にゴム栓をおいた。試料粉末に針状のガス管を注意深く押し込み
、試料に窒素ガスを流し、この窒素ガス流は、試料に吸収したガスを追い出すた
めのキャリァ・ガスとして使用した。次に試料管を、温度を250℃に設定した炉
材で内張りしたガス除去室内においた。試料は、試験前に12時間以上ガスを除去
し、その後封止して放冷した。試料が室温条件に平衡したとき、分析装置に移し
て、試料の同定、重量および周囲条件を入力して試験を行なった。この方法にお
いて、試料を液体窒素浴に浸漬して、その温度に平衡させた。窒素ガスを試料に
通した。平衡に達した後、粒子表面から脱着して試料管から出戻ったときに、窒
素分子を検知した。５つの試料点を取り、これらの点から比表面積を測定した。
【００６０】
アトリッション・ミルによれば、使用する特殊な粉砕媒体から混入する不純物
が最も少ないα−C3P組成物を得る。
【００６１】
アトリッション・ミルで粉砕したα−C3Pは白色を呈したが、ボール・ミルで
粉砕したα−C3Pは灰色、ジェット・ミルで粉砕したα−C3Pは薄い灰色、SWENCO
ミルで粉砕したα−C3Pは褐色を呈した。
【００６２】
多様なミルで粉砕したα−C3P組成物の結晶格子の構造をXRD分析によって比較
した。図１は、焼結したα−C3PのXRDパターンであり、これは約30.00において
鋭いピークを示し、結晶構造が極めて整然としていることを示す。図３aおよび
３bは、それぞれジェット・ミルおよびボール・ミルで粉砕したα−C3P組成物の
XRDパターンであり、焼結したα−C3Pより結晶格子構造がやや乱れていることを
示す。図３cは、SWENCOミルで粉砕したα−C3P組成物のXRDパターンであり、結
晶構造は著しく崩れていて、完全な結晶構造は極めて小さいことを示す。
【００６３】
最後に、図３dのアトリッション・ミルで粉砕したα−C3P組成物のXRDパター
ンは、アトリッション・ミルによる粉砕は、ボール・ミルまたはジェット・ミル
で粉砕したα−C3Pより、平均粒径が小さい結晶構造に一層欠陥が多いが、SWENC
Oミルで粉砕したα−C3Pより、平均粒径が大きい結晶の結晶構造が一層整然とし
ている組成物を生ずることを示す。
【００６４】
例６   多様なα−C3P組成物の反応性
例４で調製し、多様な方法で粉砕したα−C3P組成物の反応性を、次のセメン
ト配合を有する組成物を使用して測定した。
【００６５】
0.00196Ca(H2PO4)2・H2O + 0.048Ca3(PO4)2+0.0185CaCO3
アトリッション・ミル、湿式ボール・ミルおよびジェット・ミルで粉砕したα
−C3Pには、12.65gのα−C3P, 1.85gのCaCO3および0.493gのMCPMを、7.2gの0.07
5m Na2HPO4と結合させた。SWECOミルで粉砕したα−C3Pには、上記の量の乾燥原
料を9.6gの0.075m Na2HPO4と結合させた。
【００６６】
各セメントの凝結速度、および各セメントから作成したりん酸カルシウム鉱物
質の圧縮強度を測定して、反応性を決定した。その結果を下の表４に示す。
【００６７】
【表４】
2005350351.tif 000005
【００６８】
この結果から明らかなように、特殊なα−C3P組成物を調製するために使用し
た粉砕方法は、これを含むりん酸カルシウム鉱物質セメントに著しい影響を与え
る。強度達成速度は、ジェット・ミル、湿式ボール・ミルおよびSWENCOミルの方
法によって粉砕した物質を含むセメントについては同様である。セメント配合に
おいてアトリッション・ミルで粉砕したα−C3Pは、37℃に平衡させた血清に浸
漬したとき、１０分未満で最大負荷が45.4kg(100 lb）を超えた。凝結時間が10
分であることは、セメント組成物をその場で凝結させようとする臨床応用に望ま
しいと考えられる。アトリッション・ミルで粉砕したα−C3P組成物は、研究し
たセメントのうちで凝結特性が最良であった。
【００６９】
機能的には、SWENCOミルで粉砕したα−C3Pを使用したセメントは、極めて乾
燥したペーストを生成し、これは注入することができず、取り扱いが困難であり
、さらに最終的に得られるりん酸カルシウム鉱物質の圧縮強度は、アトリッショ
ン・ミルで粉砕したα−C3Pを使用して製造したセメントで得られる圧縮強度よ
り著しく低くかった。
【００７０】
結論として、アトリッション・ミルによる粉砕は、理想的な時間で凝結する圧
縮強度の高いりん酸カルシウム鉱物質を得るので、りん酸カルシウム・セメント
で使用するために適切な反応性を有するα−C3P組成物を与える。さらに、アト
リッション・ミルによる粉砕は、臨床的に適切な凝結および強度の特性を有する
セメントを得るために必要な粒径分布を示すα−C3P組成物を与える。
【００７１】
本明細書において言及したすべての出版物および特許出願は、本発明に関連す
る当業者の技術水準を示すものである。すべての出版物および特許出願は、あた
かも各個別の出版物または特許出願が、特定かつ個別に参照として引用したこと
を示す程度に、ここに参照として引用した。
【００７２】
前述の発明は、理解を明らかにする目的で、説明および例示により、やや詳紬
に記載したが、自明のように、特許請求の範囲内において、部分的に変更および
修正をなし得るものである。
【図面の簡単な説明】
【００７３】
【図１】本発明によって調製した、室温において安定な純粋な相のα−C3P生成物のＸ線回折パターンである。
【図２】日本のサンキン工業（Sankin Industries）によってアパタイト・ライナーとして販売されている市販のα−C3PのＸ線回折パターンである。
【図３】図3a-3dは、ジェット・ミル、湿式ボール・ミル、SWENCOミルおよびアトリッション・ミルによって、それぞれ調製したα−C3PのＸ線回折パターンである。
【図４】図4a-4dは、アトリッション・ミル、湿式ボール・ミル、SWENCOミルおよびジェット・ミルによって、それぞれ調製したα−C3Pの粒径分布曲線である。
【図１】
2005350351.tif 000006
【図２】
2005350351.tif 000007
【図３】
2005350351.tif 000008
【図４】
2005350351.tif 000009